(57)【要約】【課題】  優れた耐久性と耐傷性を両立した電子写真感光体を提供する。【解決手段】  電荷輸送物質、特定の構造を有するポリエステル樹脂及び体積平均粒径１０ｎｍ以上２００ｎｍ以下のアルミナ粒子を含有する表面層を有することを特徴とする電子写真感光体。【選択図】  なし【特許請求の範囲】
【請求項１】
電荷輸送物質及びポリエステル樹脂を含有する表面層を有する電子写真感光体において、
該表面層が、体積平均粒径が１０ｎｍ以上２００ｎｍ以下であるアルミナ粒子を含有し、
該ポリエステル樹脂が、一般式（Ｉ）で示される構造及び一般式（ＩＩ）で示される構造を有し、
【化１】
2019095642.tif 000023
（一般式（Ｉ）において、Ｘ１は、２価の基を表す。）
【化２】
2019095642.tif 000024
（一般式（ＩＩ）において、Ｘ２は、単結合、酸素原子、アルキリデン基又はシクロアルキリデン基を表す。Ｒ１１〜Ｒ１８は、それぞれ独立に、水素原子又はアルキル基を表す。）
該一般式（ＩＩ）で示される構造が、一般式（ＩＩ−１）で示される構造及び一般式（ＩＩ−３）で示される構造を有することを特徴とする電子写真感光体。
【化３】
2019095642.tif 000025
（一般式（ＩＩ−１）において、Ｒ２１は、水素原子、メチル基、エチル基、フェニル基を表す。Ｒ２２、Ｒ２３は、それぞれ独立に、炭素数１〜４のアルキル基を表す。Ｒ２４〜Ｒ２７は、それぞれ独立に水素原子又はメチル基を表す。ｍは、０〜３の整数である。）
【化４】
2019095642.tif 000026
（一般式（ＩＩ−３）において、Ｒ４１〜Ｒ４４は、それぞれ独立に、水素原子又はメチル基を表す。）
【請求項２】
前記ポリエステル樹脂において、前記一般式（ＩＩ）で示される構造中に占める、前記一般式（ＩＩ−３）で示される構造の割合が、３５ｍｏｌ％以上８０ｍｏｌ％以下であり、かつ、
前記表面層における、前記ポリエステル樹脂の含有量に対して、前記アルミナ粒子の含有量が、１質量％以上１０質量％以下である請求項１に記載の電子写真感光体。
【請求項３】
前記ポリエステル樹脂において、前記一般式（ＩＩ）で示される構造中に占める、一般式（ＩＩ−１）で示される構造の割合が、３５ｍｏｌ％以上６５ｍｏｌ％以下である請求項１又は２に記載の電子写真感光体。
【請求項４】
前記一般式（Ｉ）で示される構造が、式（Ｉ−１）で示される構造を含有し、かつ、
前記ポリエステル樹脂において、前記一般式（Ｉ）で示される構造中に占める、前記式（Ｉ−１）で示される構造の割合が、６５ｍｏｌ％以上である請求項１乃至３の何れか１項に記載の電子写真感光体。
【化５】
2019095642.tif 000027
【請求項５】
前記アルミナ粒子の体積平均粒径が、１０ｎｍ以上１００ｎｍ以下である請求項１乃至４の何れか１項に記載の電子写真感光体。
【請求項６】
前記アルミナ粒子が、一般式（ＩＶ−１）で示される化合物又は一般式（ＩＶ−２）で示される化合物で表面処理されている請求項１乃至５の何れか１項に記載の電子写真感光体。
【化６】
2019095642.tif 000028
（式（ＩＶ−１）中、Ｒ５１は、メチル基、メトキシ基又はアルキル基を表す。Ｒ５２、Ｒ５３は、それぞれ独立に、メチル基又はエチル基を表す。）
【化７】
2019095642.tif 000029
（式（ＩＶ−２）中、Ｒ６１は、メチル基、メトキシ基又はアルキル基を表す。Ｒ６２、Ｒ６３は、それぞれ独立に、メチル基又はエチル基を表す。）
【請求項７】
請求項１乃至６の何れか１項に記載の電子写真感光体と、帯電手段、現像手段、転写手段及びクリーニング手段からなる群より選択される少なくとも１つの手段とを一体に支持し、電子写真装置本体に着脱自在であることを特徴とするプロセスカートリッジ。
【請求項８】
請求項１乃至６の何れか１項に記載の電子写真感光体、帯電手段、露光手段、現像手段及び転写手段を有することを特徴とする電子写真装置。
【発明の詳細な説明】
【技術分野】
【０００１】
本発明は電子写真感光体、プロセスカートリッジ及び電子写真装置に関する。
【背景技術】
【０００２】
電子写真プロセスにおいて、近年、電子写真装置の小型化、印刷可能枚数の増加が望まれている。これに対応して、電子写真感光体は、電気的・機械的外力に対する耐久性が要求される。そこで、優れた機械強度を有するポリエステル樹脂を用いた表面層を有する感光体を用いる方法や粒子を添加した表面層を有する感光体を用いる方法が検討されている（特許文献１及び２）。
【０００３】
特許文献１には、ジフェニルエーテルジカルボン酸を有するポリエステル樹脂を用いることにより無機微粒子の分散安定性を向上させ、耐久性、耐傷性を向上させた感光体が開示されている。特許文献２には、分岐鎖を有するポリエステル樹脂を用いることで、耐久性を向上させた感光体が開示されている。
【先行技術文献】
【特許文献】
【０００４】
【特許文献１】特開２００７−１０８２３９号公報
【特許文献２】特開２００５−１８９７１６号公報
【発明の概要】
【発明が解決しようとする課題】
【０００５】
しかしながら、上述した特許文献１や特許文献２に記載の従来のポリエステル樹脂及び無機微粒子を用いた電子写真感光体は、耐摩耗性、耐傷性は近年の要求水準には十分ではなかった。更には、アルミナ粒子を表面層に含有させることで、膜が脆くなってしまうこと、粒子が取れてしまい、傷の発生要因になってしまうことにより、耐摩耗性、耐傷性を悪化させる場合があった。
【０００６】
したがって、本発明の目的は、優れた耐久性と耐傷性を両立した電子写真感光体を提供することにある。更に、係る電子写真感光体を用いたプロセスカートリッジ及び電子写真装置を提供することにある。
【課題を解決するための手段】
【０００７】
本発明の電子写真感光体は、電荷輸送物質及びポリエステル樹脂を含有する表面層を有し、該表面層が、体積平均粒径が１０ｎｍ以上２００ｎｍ以下であるアルミナ粒子を含有し、該ポリエステル樹脂が、一般式（Ｉ）で示される構造及び一般式（ＩＩ）で示される構造を有し、該一般式（ＩＩ）で示される構造が、一般式（ＩＩ−１）で示される構造及び一般式（ＩＩ−３）で示される構造を有することを特徴とする。
【０００８】
【化１】
2019095642.tif 000002
（一般式（Ｉ）において、Ｘ１は、２価の基を表す。）
【０００９】
【化２】
2019095642.tif 000003
（一般式（ＩＩ）において、Ｘ２は、単結合、酸素原子、アルキリデン基又はシクロアルキリデン基を表す。Ｒ１１〜Ｒ１８は、それぞれ独立に水素原子又はアルキル基を表す。）
【００１０】
【化３】
2019095642.tif 000004
（一般式（ＩＩ−１）において、Ｒ２１は、水素原子、メチル基、エチル基、フェニル基を表す。Ｒ２２、Ｒ２３は、それぞれ独立に、炭素数１〜４のアルキル基を表す。Ｒ２４〜Ｒ２７は、それぞれ独立に、水素原子又はメチル基を表す。ｍは、０〜３の整数である。）
【００１１】
【化４】
2019095642.tif 000005
（一般式（ＩＩ−３）において、Ｒ４１〜Ｒ４４は、それぞれ独立に、水素原子又はメチル基を表す。）
【００１２】
また、本発明のプロセスカートリッジは、上述の電子写真感光体と、帯電手段、現像手段、転写手段及びクリーニング手段からなる群より選択される少なくとも１つの手段とを一体に支持し、電子写真装置本体に着脱自在であることを特徴とする。
【００１３】
また、本発明の電子写真装置は、上述の電子写真感光体、帯電手段、露光手段、現像手段及び転写手段を有することを特徴とする。
【発明の効果】
【００１４】
本発明によれば、優れた耐久性と耐傷性を両立した電子写真感光体、係る電子写真感光体を用いたプロセスカートリッジ及び電子写真装置を提供することが可能である。
【図面の簡単な説明】
【００１５】
【図１】プロセスカートリッジを備えた電子写真装置の概略構成の一例を示す図である。
【発明を実施するための形態】
【００１６】
本発明の電子写真感光体は、電荷輸送物質と、ポリエステル樹脂と、アルミナ粒子と、を含有する表面層を有する。そして、ポリエステル樹脂が、一般式（Ｉ）で示される構造と、一般式（ＩＩ−１）で示される構造及び一般式（ＩＩ−３）で示される構造を有する一般式（ＩＩ）で示される構造と、を有し、アルミナ粒子の体積平均粒径が１０ｎｍ以上２００ｎｍ以下であることを特徴とする。
【００１７】
【化５】
2019095642.tif 000006
（一般式（Ｉ）において、Ｘ１は、２価の基を表す。）
【００１８】
【化６】
2019095642.tif 000007
（一般式（ＩＩ）において、Ｘ２は、単結合、酸素原子、アルキリデン基又はシクロアルキリデン基を表す。Ｒ１１〜Ｒ１８は、それぞれ独立に、水素原子又はアルキル基を表す。）
【００１９】
【化７】
2019095642.tif 000008
【００２０】
（一般式（ＩＩ−１）において、Ｒ２１は、水素原子、メチル基、エチル基、フェニル基を表す。Ｒ２２、Ｒ２３は、それぞれ独立に、炭素数１〜４のアルキル基を表す。Ｒ２４〜Ｒ２７は、それぞれ独立に、水素原子又はメチル基を表す。ｍは、括弧内の繰り返し数を示し、０〜３の整数である。）
【００２１】
【化８】
2019095642.tif 000009
（一般式（ＩＩ−３）において、Ｒ４１〜Ｒ４４は、それぞれ独立に、水素原子又はメチル基を表す。）
【００２２】
係る特徴を満足する電子写真感光体が、優れた耐久性と耐傷性を両立している理由について、本発明者らは以下のように推測している。優れた耐摩耗性と耐傷性を両立するためには、アルミナ粒子を十分に保持できることが重要になるが、本発明者らは、一般式（ＩＩ−３）で示される構造により弾性が向上し、外部からの力に対して強くなり、更に、一般式（ＩＩ−１）で示される構造により絡み合いが向上するため、アルミナ粒子の保持能が高まると推測している。
【００２３】
＜ポリエステル樹脂＞
本発明において、ポリエステル樹脂は、一般式（Ｉ）で示される構造と、一般式（ＩＩ−１）で示される構造及び一般式（ＩＩ−３）で示される構造を有する一般式（ＩＩ）で示される構造と、を有する。
【００２４】
本発明において、ポリエステル樹脂の共重合形態は、ブロック共重合、ランダム共重合、交互共重合などの何れの形態であってもよい。中でも、ランダム共重合体の場合、高い耐摩耗性、耐傷性を得られる点で好ましい。
【００２５】
表面層における、ポリエステル樹脂の含有量に対して、アルミナ粒子の含有量が、０．２質量％以上２０質量％以下であることが好ましく、０．５質量％以上１５質量％以下であることがより好ましく、１質量％以上１０質量％以下であることが特に好ましい。
【００２６】
（１）一般式（Ｉ）で示される構造
本発明において、ポリエステル樹脂が有する一般式（Ｉ）で示される構造としては、テレフタル酸、イソフタル酸、ビフェニルジカルボン酸、脂肪族ジカルボン酸、ナフタレンジカルボン酸などのカルボン酸に由来する構造が挙げられる。具体的には、以下の構造が挙げられる。
【００２７】
【化９】
2019095642.tif 000010
【００２８】
これらの中でも式（Ｉ−１）で示される構造を有することが耐摩耗性と耐傷性の点で好ましい。
【００２９】
一般式（Ｉ）で示される構造中に占める、式（Ｉ−１）で示される構造の割合が、６５ｍｏｌ％以上であることが好ましい。
【００３０】
ポリエステル樹脂が更に、式（Ｉ−１）で示される構造以外の一般式（Ｉ）で示される構造を有する場合には、一般式（Ｉ−２）で示される構造を有することが、耐摩耗性と耐傷性の点で特に好ましい。
【００３１】
（２）一般式（ＩＩ）で示される構造
（２−１）一般式（ＩＩ−１）で示される構造
一般式（ＩＩ−１）で示される構造の具体例を以下に示す。
【００３２】
【化１０】
2019095642.tif 000011
【００３３】
中でも式（ＩＩ−１−１）で示される構造が高い耐久性と耐傷性を両立する点で好ましい。
【００３４】
一般式（ＩＩ）で示される構造中に占める、一般式（ＩＩ−１）で示される構造の割合が、３５ｍｏｌ％以上６５ｍｏｌ％以下であることが好ましい。係る割合を満足することにより、ポリエステル樹脂の自由度が高まり、アルミナ粒子を含有した際の一般式（ＩＩ−１）で示される構造の絡み合いが、より一層発揮され、耐摩耗性と耐傷性がより向上すると推測している。
【００３５】
（２−２）一般式（ＩＩ−３）で示される構造
一般式（ＩＩ−３）で示される構造の具体例を以下に示す。
【００３６】
【化１１】
2019095642.tif 000012
【００３７】
中でも式（ＩＩ−３−３）で示される構造が高い耐久性と耐傷性を両立する点で好ましい。
【００３８】
一般式（ＩＩ）で示される構造中に占める、式（ＩＩ−３）で示される構造の割合が、３５ｍｏｌ％以上８０ｍｏｌ％以下であることが好ましい。更に、係る割合を満足することにより、ポリエステル樹脂の弾性が向上し、アルミナ粒子を含有した際の外部からの力に対して強くなることで、耐摩耗性と耐傷性が向上すると推測している。
【００３９】
（２−３）その他の構造
一般式（ＩＩ）で示される構造は、一般式（ＩＩ−１）で示される構造や一般式（ＩＩ−３）で示される構造以外のその他の構造を有しても良い。その他の構造としては、例えば、以下のような構造が挙げられる。
【００４０】
【化１２】
2019095642.tif 000013
【００４１】
＜ポリエステル樹脂以外の結着樹脂＞
表面層は、結着樹脂として、上記ポリエステル樹脂以外に、その他の樹脂を用いてもよい。具体的には、ポリカーボネート樹脂、ポリメタクリル酸エステル樹脂、ポリサルホン樹脂、ポリスチレン樹脂などが挙げられる。その他の樹脂は、複数種類をブレンドしても、共重合させてもよい。その他の樹脂を用いる場合は、全ての結着樹脂の全質量に対する、本発明におけるポリエステル樹脂の質量が、８０質量％以上であることが好ましい。ポリエステル樹脂の重量平均分子量は、４０，０００以上２００，０００以下が好ましく、７０，０００以上１２０，０００以下がより好ましい。このとき、樹脂の重量平均分子量は、特開２００７−７９５５５号公報に記載の方法により測定されたポリスチレン換算の重量平均分子量である。
【００４２】
＜アルミナ粒子＞
本発明の電子写真感光体は、その表面層に体積平均粒径が１０ｎｍ以上２００ｎｍ以下であるアルミナ粒子を含有する。係るアルミナ粒子としては、例えば、合成アルミナが挙げられる。合成アルミナとしては、アルミニウムミョウバンの熱分解法、アルミニウム炭酸塩の熱分解法、アルミニウムの水中火花放電法、アルミニウムアルコキシドの加水分解法、気相酸化法などが挙げられる。中でも、気相酸化法によるアルミナ粒子が電気特性の点で好ましい。また、アルミナ粒子を用いる場合は、精製等により、酸、アルカリ等の不純物を低減させたアルミナが好ましい。
【００４３】
アルミナ粒子の体積平均粒径は、１０ｎｍ以上２００ｎｍ以下であることが、本発明のポリエステル樹脂中に含有させた際の耐摩耗性、耐傷性を達成するために必要である。体積平均粒径を１０ｎｍ以上２００ｎｍ以下にすることで、本発明のポリエステル樹脂によって、アルミナ粒子が表面層中に強固に保持されるようになっていると推測している。アルミナ粒子を用いることで、強固に保持されるようになると推測する理由としては、アルミナ粒子の密度が高いこと、高硬度な粒子であること、アルミナ特有の表面状態が、本願のポリエステル樹脂中で分散した状態に関与していると推測している。
【００４４】
更には、アルミナ粒子の体積平均粒径が、１０ｎｍ以上１５０ｎｍ以下であることが、好ましく、更には、２０ｎｍ以上１００ｎｍ以下、特には、２０ｎｍ以上５０ｎｍ以下であることが、好ましい。
【００４５】
本発明において、アルミナ粒子の体積平均粒径の測定方法は、以下の通りである。層中からアルミナ粒子を分離し、このアルミナ粒子の一次粒子１００個をＳＥＭ（走査型顕微鏡）により１００，０００倍で観察し、一次粒子ごとの最長径、最短径を測定し、この中間値から球相当径を測定する。得られた球相当径の累積頻度における５０％径（Ｄ５０ｖ）を求め、これをアルミナ粒子の体積平均粒径とした。
【００４６】
アルミナ粒子の粒度分布は、該体積平均粒径の１／２倍径以下の体積分布累積値が１０体積％以下、該体積平均粒径の２倍径以上の体積分布累積値が１０体積％以下の粒度分布であることが好ましい。
【００４７】
本発明のアルミナ粒子は、表面処理されていることが、分散性、電気特性の点で好ましい。
表面処理としては、シランカップリング剤、チタンカップリング剤などによるカップリング剤などの表面処理剤による表面処理が好ましい。表面処理剤による表面処理量は、アルミナ粒子に対して、表面処理剤が０．１質量％以上２０質量％以下であることが好ましい。
【００４８】
表面処理剤としては、ビニルトリメトキシシラン、ビニルトリエトキシシラン等のエポキシシラン、３−グリシドキシプロピルペチルジメトキシシラン、２−（３，４−エポキシシクロヘキシル）エチルトリメトキシシラン等のエポキシシラン、スチリルトリメトキシシラン等のスチリルシラン、３−メタクリオキシプロピルメチルジメトキシシラン等のメタクリルシラン、３−アクリロキシプロピルメトキシシラン等のアクリルシラン、メチルトリメトキシシラン、ジメチルジメトキシシラン、ヘキシルトリエトキシシラン、オクチルトリエトキシシランなどのアルコキシシラン、ヘキサメチルシラザンなどのシラザン、シリコーンオイルが挙げられる。
【００４９】
これらの中でも、以下の一般式（ＩＶ−１）又は一般式（ＩＶ−２）で示される化合物で表面処理されていることが、耐摩耗性、耐傷性と電気特性の点で好ましい。これは、本発明のポリエステル樹脂とアルミナ粒子表面のエポキシ基において、相互作用が生じるからではないかと推測している。
【００５０】
【化１３】
2019095642.tif 000014
【００５１】
（式（ＩＶ−１）中、Ｒ５１は、メチル基、メトキシ基又はアルキル基を表す。Ｒ５２、Ｒ５３は、それぞれ独立に、メチル基又はエチル基を表す。）
【００５２】
【化１４】
2019095642.tif 000015
（式（ＩＶ−２）中、Ｒ６１は、メチル基、メトキシ基又はアルキル基を表す。Ｒ６２、Ｒ６３は、それぞれ独立に、メチル基又はエチル基を表す。）
【００５３】
一般式（ＩＶ−１）で示される表面処理剤としては、２−（３，４−エポキシシクロヘキシル）エチルトリメトキシシランが挙げられる。
【００５４】
一般式（ＩＶ−２）で示される表面処理剤としては、３−グリドキシプロピルメチルジメトキシシラン、３−グリドキシプロピルトリメトキシシラン、３−グリドキシプロピルメチルジエトキシシラン、３−グリドキシプロピルトリエトキシシランが挙げられる。
【００５５】
［電子写真感光体］
本発明の電子写真感光体は、電荷輸送物質及びポリエステル樹脂を含有する表面層を有する。更に、支持体や、感光層を有することが好ましい。電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層とを有する。（２）単層型感光層は、電荷発生物質と電荷輸送物質を共に含有する感光層を有する。本発明においては、（１）積層型感光層の場合は、電荷輸送物質を含有する表面層が電荷輸送層となり、（２）単層型感光層の場合は、電荷輸送物質を含有する表面層が感光層となる。
【００５６】
電子写真感光体を製造する方法としては、後述する各層の塗布液を調製し、所望の層の順番に塗布して、乾燥させる方法が挙げられる。このとき、塗布液の塗布方法としては、浸漬塗布法、スプレーコーティング法、カーテンコーティング法、スピンコーティング法などが挙げられる。これらの中でも、効率性及び生産性の観点から、浸漬塗布法が好ましい。
以下、各層について説明する。
【００５７】
＜導電層＞
本発明において、支持体の上に、導電層を設けてもよい。導電層を設けることで、支持体表面の傷や凹凸を隠蔽することや、支持体表面における光の反射を制御することができる。
【００５８】
導電層は、導電性粒子と、樹脂と、を含有することが好ましい。
【００５９】
導電性粒子の材質としては、金属酸化物、金属、カーボンブラックなどが挙げられる。
【００６０】
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。これらの中でも、導電性粒子として、金属酸化物を用いることが好ましく、特に、酸化チタン、酸化スズ、酸化亜鉛を用いることがより好ましい。導電性粒子として金属酸化物を用いる場合、金属酸化物の表面をシランカップリング剤などで処理したり、金属酸化物にリンやアルミニウムなど元素やその酸化物をドーピングしたりしてもよい。また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。また、導電性粒子として金属酸化物を用いる場合、その体積平均粒子径が、１ｎｍ以上５００ｎｍ以下であることが好ましく、３ｎｍ以上２００ｎｍ以下であることがより好ましい。
【００６１】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
【００６２】
また、導電層は、シリコーンオイル、樹脂粒子、酸化チタンなどの隠蔽剤などを更に含有してもよい。
【００６３】
導電層の平均膜厚は、１μｍ以上５０μｍ以下であることが好ましく、３μｍ以上４０μｍ以下であることが特に好ましい。
【００６４】
導電層は、上述の各材料及び溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００６５】
＜下引き層＞
本発明において、支持体又は導電層の上に、下引き層を設けてもよい。下引き層を設けることで、層間の接着機能が高まり、電荷注入阻止機能を付与することができる。
【００６６】
下引き層は、樹脂を含有することが好ましい。また、重合性官能基を有するモノマーを含有する組成物を重合することで硬化膜として下引き層を形成してもよい。
【００６７】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００６８】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００６９】
また、下引き層は、電気特性を高める目的で、電子輸送物質、金属酸化物、金属、導電性高分子などを更に含有してもよい。これらの中でも、電子輸送物質、金属酸化物を用いることが好ましい。
【００７０】
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。
【００７１】
電子輸送物質として、重合性官能基を有する電子輸送物質を用い、上述の重合性官能基を有するモノマーと共重合させることで、硬化膜として下引き層を形成してもよい。
【００７２】
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
【００７３】
また、下引き層は、添加剤を更に含有してもよい。
【００７４】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００７５】
下引き層は、上述の各材料及び溶剤を含有する下引き層用塗布液を調製し、この塗膜を形成し、乾燥及び／又は硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００７６】
＜感光層＞
電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層と、を有する。（２）単層型感光層は、電荷発生物質と電荷輸送物質を共に含有する感光層を有する。
【００７７】
（１）積層型感光層
積層型感光層は、電荷発生層と、電荷輸送層と、を有する。
【００７８】
（１−１）電荷発生層
電荷発生層は、電荷発生物質と、樹脂と、を含有することが好ましい。
【００７９】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
【００８０】
電荷発生層中の電荷発生物質の含有量は、電荷発生層の全質量に対して、４０質量％以上８５質量％以下であることが好ましく、６０質量％以上８０質量％以下であることがより好ましい。
【００８１】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【００８２】
また、電荷発生層は、酸化防止剤、紫外線吸収剤などの添加剤を更に含有してもよい。具体的には、ヒンダードフェノール化合物、ヒンダードアミン化合物、硫黄化合物、リン化合物、ベンゾフェノン化合物、などが挙げられる。
【００８３】
電荷発生層の平均膜厚は、０．１μｍ以上１μｍ以下であることが好ましく、０．１５μｍ以上０．４μｍ以下であることがより好ましい。
【００８４】
電荷発生層は、上述の各材料及び溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００８５】
電荷輸送層は、電荷輸送物質と、樹脂を含有する。
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。
また、電荷輸送物質は複数の種類を共に含有させてもよい。以下、電荷輸送物質の具体例を示す。
【００８６】
【化１５】
2019095642.tif 000016
【００８７】
電荷輸送層中の電荷輸送物質の含有量は、電荷輸送層の全質量に対して、２０質量％以上６０質量％以下であることが好ましく、３０質量％以上５０質量％以下であることがより好ましい。
【００８８】
電荷輸送物質と樹脂との含有量比（質量比）は、４：１０〜２０：１０が好ましく、５：１０〜１０：１０がより好ましい。
【００８９】
電荷輸送層は、電荷輸送物質及び結着樹脂を溶剤に溶解させて調製された電荷輸送層用塗布液の塗膜を形成し、この塗膜を乾燥させることで形成することができる。電荷輸送層を形成するための塗布液に用いられる溶剤は、アルコール系溶剤、スルホキシド系溶剤、ケトン系溶剤、エーテル系溶剤、エステル系溶剤又は芳香族炭化水素溶剤が挙げられる。
【００９０】
また、電荷輸送層は、酸化防止剤、紫外線吸収剤、可塑剤、レベリング剤、滑り性付与剤、耐摩耗性向上剤などの添加剤を含有してもよい。
具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、窒化ホウ素粒子などが挙げられる。
【００９１】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【００９２】
電荷輸送層は、上述の各材料及び溶剤を含有する電荷輸送層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００９３】
（２）単層型感光層
単層型感光層は、電荷発生物質、電荷輸送物質、樹脂及び溶剤を含有する感光層用塗布液を調製し、この塗膜を形成し、乾燥させることで形成することができる。電荷発生物質、電荷輸送物質、樹脂としては、上記「（１）積層型感光層」における材料の例示と同様の材料が使用できる。
【００９４】
＜保護層＞
表面層の上に、本発明の効果を奏する範囲で、保護層を有してもよい。保護層は、導電性粒子又は電荷輸送物質と、結着樹脂と、を含有することが好ましい。更に、保護層には、潤滑剤などの添加剤を含有してもよい。また、保護層の結着樹脂自体に導電性や電荷輸送性を有させてもよい。尚、その場合、保護層には、別途、導電性粒子や電荷輸送物質を含有させなくてもよい。また、保護層の結着樹脂は、熱可塑性樹脂でもよいし、熱、光、放射線（電子線など）により硬化させてなる硬化性樹脂であってもよい。
【００９５】
［プロセスカートリッジ、電子写真装置］
本発明のプロセスカートリッジは、これまで述べてきた電子写真感光体と、帯電手段、現像手段、転写手段及びクリーニング手段からなる群より選択される少なくとも１つの手段とを一体に支持し、電子写真装置本体に着脱自在であることを特徴とする。
【００９６】
また、本発明の電子写真装置は、これまで述べてきた電子写真感光体、帯電手段、露光手段、現像手段及び転写手段を有することを特徴とする。
【００９７】
図１に、電子写真感光体を備えたプロセスカートリッジを有する電子写真装置の概略構成の一例を示す。
【００９８】
図１において、円筒状の電子写真感光体１は、軸２を中心に矢印方向に所定の周速度で回転駆動される。回転駆動される電子写真感光体１の表面（周面）は、帯電手段３（一次帯電手段：帯電ローラーなど）により、正又は負の所定電位に均一に帯電される。次いで、スリット露光やレーザービーム走査露光などの露光手段（不図示）からの露光（画像露光）４を受ける。こうして電子写真感光体１の表面に、目的の画像に対応した静電潜像が順次形成されていく。
【００９９】
電子写真感光体１の表面に形成された静電潜像は、次いで現像手段５の現像剤に含まれるトナーにより現像されて電子写真感光体１にトナー像を形成する。次いで、電子写真感光体１の表面のトナー像が、転写手段（転写ローラーなど）６からの転写バイアスによって、転写材（紙など）Ｐに順次転写されていく。電子写真感光体１の表面のトナー像は、中間転写体を介して転写材（紙など）へ転写しても良い。なお、転写材Ｐは、転写材供給手段（不図示）から電子写真感光体１と転写手段６との間（当接部）に電子写真感光体１の回転と同期して取り出されて給送される。
【０１００】
トナー像が転写された転写材Ｐは、電子写真感光体１の表面から分離されて定着手段８へ導入されてトナー像が定着されることにより画像形成物（プリント、コピー）として装置外へ排出される。
【０１０１】
トナー像の転写後の電子写真感光体１の表面は、クリーニング手段（クリーニングブレードなど）７によって転写残りの現像剤（トナー）が電子写真感光体１の表面から除去される。次いで、前露光手段（不図示）からの前露光（不図示）により除電処理された後、繰り返し画像形成に使用される。なお、図１に示すように、帯電手段３が帯電ローラーの如き接触帯電手段である場合は、前露光は必ずしも必要ではない。
【０１０２】
上記の電子写真感光体１、帯電手段３、現像手段５、転写手段６及びクリーニング手段７などの構成要素のうち、複数のものを選択して容器に納めてプロセスカートリッジとして一体に結合して構成してもよい。そして、このプロセスカートリッジを複写機やレーザービームプリンターの如き電子写真装置本体に対して着脱自在に構成してもよい。図１では、電子写真感光体１と、帯電手段３、現像手段５及びクリーニング手段７とを一体に支持してカートリッジ化している。そして、電子写真装置本体のレールなどの案内手段１０を用いて電子写真装置本体に着脱自在なプロセスカートリッジ９としている。
【実施例】
【０１０３】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【０１０４】
＜ポリエステル樹脂の合成＞
（合成例１）
下記式で示されるジカルボン酸ハライド５９ｇ
【０１０５】
【化１６】
2019095642.tif 000017
【０１０６】
をジクロロメタンに溶解させ、酸ハロゲン化物溶液を調製した。また、別途、下記式で示されるジオール２４．２ｇ、
【０１０７】
【化１７】
2019095642.tif 000018
【０１０８】
下記式で示されるジオール２７ｇ
【０１０９】
【化１８】
2019095642.tif 000019
【０１１０】
を１０％水酸化ナトリウム水溶液に溶解させ、重合触媒としてトリブチルベンジルアンモニウムクロライドを添加して攪拌し、ジオール化合物溶液を調製した。
【０１１１】
次に、上記酸ハロゲン化物溶液を上記ジオール化合物溶液に攪拌しながら加え、重合を開始した。重合は、反応温度を２５℃以下に保ち、攪拌しながら、３時間行った。重合反応中に重合調整剤として、ｐ−ターシャルブチルフェノールを加えた。その後、酢酸の添加により重合反応を終了させ、水相が中性になるまで水での洗浄を繰り返した。洗浄後、ジクロロメタン溶液を攪拌下のメタノールに滴下して、重合物を沈殿させ、この重合物を真空乾燥させてポリエステル樹脂Ａ７２．３ｇを得た。得られたポリエステル樹脂Ａは、式（Ｉ）で示される構造として、式（Ｉ−１）で示される構造を１００モル％有し、式（ＩＩ）で示される構造として、式（ＩＩ−１−１）で示される構造を５０モル％、式（ＩＩ−３−３）で示される構造を５０モル％有するポリエステル樹脂であった。また、得られたポリエステル樹脂Ａの重量平均分子量は８０，０００であった。
【０１１２】
（合成例２〜１４）
上記の（合成例１）と同様にして、表１に示すポリエステル樹脂Ｂ〜Ｋ、ＣＥ−１〜ＣＥ−３を製造した。
【０１１３】
【表１】
2019095642.tif 000020
【０１１４】
表１において、樹脂の重量平均分子量は、ポリエステル樹脂のポリスチレン換算重量平均分子量（Ｍｗ）を示す。また、樹脂の部分構造の括弧の数字はモル比率である。例えば、「Ｉ−１／Ｉ−２（７０／３０）」はＩ−１とＩ−２の構造がそれぞれ７０ｍｏｌ％と３０ｍｏｌ％であることを意味する。
【０１１５】
表面層中のポリエステル樹脂に含有される構造の比率は、一般的な分析手法で解析可能である。また、表面層中の全樹脂の全質量に対する本発明のポリエステル樹脂の含有率は、一般的な分析手法で解析可能である。以下に、分析手法の例を示す。
【０１１６】
まず、電子写真感光体の表面層を溶剤で溶解させる。その後、サイズ排除クロマトグラフィーや高速液体クロマトグラフィーなどの各組成成分を分離回収可能な分取装置で、表面層に含有される種々の材料を分取する。分取されたポリエステル樹脂を核磁気共鳴スペクトル分析や質量分析をおこない、構造の繰り返し数やモル比率を算出する。または、アルカリ存在下などで加水分解させ、カルボン酸部分とビスフェノール部分に分解する。得られたビスフェノール部分に対し、核磁気共鳴スペクトル分析や質量分析をおこない、構造の繰り返し数やモル比率を算出する。
【０１１７】
＜表面処理アルミナ粒子の製造例＞
（製造例１）
水２０部、エタノール６００部の混合溶媒に、アルミナ粒子（商品名：Ａｌｕ６５、日本アエロジル製）１００部、及び表面処理剤として２−（３，４−エポキシシクロヘキシル）エチルトリメトキシシラン（ＫＢＭ−３０３、信越化学工業製）２．５質量部添加し、３０分攪拌し、エバポレーターを用いて溶剤を除去し、表面処理されたアルミナ粒子ＰＡを得た。
【０１１８】
（製造例２）
水２０部、エタノール６００部の混合溶媒に、アルミナ粒子（商品名：Ａｌｕ６５、日本アエロジル製）１００部、及び表面処理剤として３−グリドキシプロピルメチルジメトキシシラン２．５質量部添加し、３０分攪拌し、エバポレーターを用いて溶剤を除去し、表面処理されたアルミナ粒子ＰＢを得た。
【０１１９】
（製造例３）
水２０部、エタノール６００部の混合溶媒に、アルミナ粒子（商品名：Ａｌｕ６５、日本アエロジル製）１００部、及び表面処理剤として３−グリドキシプロピルトリメトキシシラン２．５質量部添加し、３０分攪拌し、エバポレーターを用いて溶剤を除去し、表面処理されたアルミナ粒子ＰＣを得た。
【０１２０】
（製造例４）
水２０部、エタノール６００部の混合溶媒に、アルミナ粒子（商品名：ＴＭ−ＤＡ、大明化学工業製）１００部、及び表面処理剤として３−グリドキシプロピルトリメトキシシラン２．５質量部添加し、３０分攪拌し、エバポレーターを用いて溶剤を除去し、表面処理されたアルミナ粒子ＰＤを得た。
【０１２１】
＜電子写真感光体の製造＞
（実施例１）
直径２４ｍｍ、長さ２５７ｍｍのアルミニウムシリンダーを支持体（導電性支持体）とした。
【０１２２】
次に、酸化亜鉛粒子（比表面積：１５ｍ２／ｇ、平均粒径：７０ｎｍ、粉体抵抗：３．７×１０５Ω・ｃｍ）１００部をトルエン５００部と撹拌混合した。
これに、シランカップリング剤としてのＮ−（２−アミノエチル）−３−アミノプロピルトリメトキシシラン（商品名：ＫＢＭ６０３、信越化学工業製）１．５部を添加し、６時間攪拌した。その後、トルエンを減圧留去して、１４０℃で６時間加熱して乾燥させ、シランカップリング剤で表面処理された酸化亜鉛粒子を得た。次に、ポリオール樹脂としてのブチラール樹脂（商品名：ＢＭ−１、積水化学工業製）１５部及びブロック化イソシアネート（商品名：デスモジュールＢＬ３１７５／１、住化バイエルンウレタン製）１５部を、メチルエチルケトン７３．５部／１−ブタノール７３．５部の混合溶剤に溶解させた。  この溶液に上記シランカップリング剤で表面処理された酸化亜鉛粒子８１部、２，３，４−トリヒドロキシベンゾフェノン（東京化成工業製）０．８部、及び、オクチル酸亜鉛（商品名：ニッカオクチックス亜鉛Ｚｎ８％、日本化学産業製）０．８１部を加え、これを直径０．８ｍｍのガラスビーズを用いたサンドミルに入れ、２３±３℃雰囲気下で３時間分散処理した。分散処理後、これにシリコーンオイル（商品名：ＳＨ２８ＰＡ、東レダウコーニングシリコーン製）０．０１部、及び、シリコーン樹脂粒子（商品名：トスパール１４５、ＧＥ東芝シリコーン製）を５．６部加えて攪拌することによって、導電層用塗布液を調製した。
【０１２３】
この導電層用塗布液を前記支持体上に浸漬塗布し、得られた塗膜を３０分間１５０℃で乾燥、熱硬化させることによって、膜厚が３０μｍの導電層を形成した。
【０１２４】
次に、電荷輸送物質として、下記式で示される化合物８．５部、
【０１２５】
【化１９】
2019095642.tif 000021
【０１２６】
ブロックされたイソシアネート化合物（商品名：ＳＢＮ−７０Ｄ、旭化成ケミカルズ製）１５部、樹脂として、ポリビニルアルコール樹脂（商品名：ＫＳ−５Ｚ、積水化学工業製）０．９７部、触媒としてヘキサン酸亜鉛（ＩＩ）（商品名：ヘキサン酸亜鉛（ＩＩ）、三津和化学薬品製）０．１５部とを、１−メトキシ−２−プロパノール８８部とテトラヒドロフラン８８部の混合溶媒に溶解した。この溶液にイソプロピルアルコールに分散された平均一次粒子径が９−１５ｎｍのシリカスラリー（製品名：ＩＰＡ−ＳＴ−ＵＰ、日産化学工業製、固形分濃度：１５質量％、粘度：９ｍＰａ・ｓ）を、東京スクリーン製のナイロンスクリーンメッシュシート（製品名：Ｎ−Ｎｏ．１５０Ｔ）を通し１．８部加え、１時間撹拌した。その後、ＡＤＶＡＮＴＥＣ製のテフロン製フィルター（製品名：ＰＦ０２０）を用いて加圧ろ過し、下引き層用塗布液を調製した。
【０１２７】
この下引き層用塗布液を導電層上に浸漬塗布し、得られた塗膜を２０分間１７０℃で加熱し、硬化（重合）させることによって、導電層上に膜厚が０．７μｍの下引き層を形成した。
【０１２８】
次に、ポリビニルブチラール（商品名：エスレックＢＸ−１、積水化学工業製）２部をシクロヘキサノン１００部に溶解させた。この溶液に、ＣｕＫα特性Ｘ線回折におけるブラッグ角２θ±０．２°の７．４°及び２８．１°に強いピークを有する結晶形のヒドロキシガリウムフタロシアニン結晶（電荷発生物質）４部を加えた。これを、直径１ｍｍのガラスビーズを用いたサンドミルに入れ、２３±３℃の雰囲気下で１時間分散処理した。分散処理後、これに酢酸エチル１００部を加えることによって、電荷発生層用塗布液を調製した。
【０１２９】
この電荷発生層用塗布液を上記下引き層上に浸漬塗布し、得られた塗膜を１０分間９０℃で乾燥させることによって、膜厚が０．２０μｍの電荷発生層を形成した。
【０１３０】
次に、アルミナ粒子（商品名：ＡｌｕＣ８０５、日本アエロジル製）１部をシクロペンタノン１９ 部の溶液に加え、超音波分散器を用いて２時間かけて分散し、アルミナ分散液１０部を得た。
次に、式（ＣＴＭ−１）で示される化合物（電荷輸送物質）７部、式（ＣＴＭ−２）で示される化合物（電荷輸送物質）１部、及び合成例１で合成したポリエステル樹脂（Ａ）１０部を、ジメトキシメタン４０部及びシクロペンタノン５０部の混合溶液に溶解させ、アルミナ分散液１０部を加え、電荷輸送層用塗布液を調製した。
【０１３１】
この電荷輸送層用塗布液を、電荷発生層上に浸漬塗布し、得られた塗膜を４０分間１２５℃で乾燥させることによって、膜厚が１４μｍの電荷輸送層を形成した。
【０１３２】
（実施例２〜３４、比較例１〜９）
上記の（実施例１）において、ポリエステル樹脂及び電荷輸送物質を表２に示すように変更した以外は、実施例１と同様にして電子写真感光体を製造した。
表２において使用したアルミナ粒子について、説明する
ＡｌｕＣ８０５：アルキルシリル基で表面処理されたアルミナ粒子（商品名：ＡｌｕＣ８０５、日本アエロジル製）
Ａｌｕ６５：表面処理されていないアルミナ粒子（商品名：Ａｌｕ６５、日本アエロジル製）
Ａｌｕ１３０：表面処理されていないアルミナ粒子（商品名：Ａｌｕ１３０、日本アエロジル製）
ＴＭ−ＤＡ：表面処理されていないアルミナ粒子（商品名：ＴＭ−ＤＡ、大明化学工業）
ＴＭ−５Ｄ：表面処理されていないアルミナ粒子（商品名：ＴＭ−５Ｄ、大明化学工業）
ＡＡ−０３：アルミナ粒子（商品名：スミコランダム  ＡＡ−０３、住友化学工業製）
ＡＡ−０５：アルミナ粒子（商品名：スミコランダム  ＡＡ−０５、住友化学工業製）
ＳＡ３２：表面処理されていないアルミナ粒子（商品名：ＳＡ３２、日本軽金属製）
ＰＡ、ＰＢ、ＰＣ、ＰＤ：上記で製造したアルミナ粒子ＰＡ、ＰＢ、ＰＣ、ＰＤ
【０１３３】
［評価］
＜耐摩耗性の評価＞
評価装置としては、ヒューレットパッカード社製レーザープリンター（Ｃｏｌｏｒ  ＬａｓｅＪｅｔ  Ｅｎｔｅｒｐｒｉｓｅ  Ｍ５５３）（毎分３８枚機）を使用した。評価は温度１５℃、湿度１０％ＲＨ環境下で行った。Ａ４サイズの普通紙を用いて２枚画像出力を行うごとに１度停止する間欠モードにて画像出力を行い、１０，０００枚の画像出力後、電子写真感光体中央部の表面の初期からの電荷輸送層の膜厚の減少量について評価を行った。その際の膜厚の測定は、フィッシャー製膜厚測定機フィッシャーＭＭＳ渦電流法プローブＥＡＷ３．３で行った。尚、電荷輸送層の膜厚の減少量は、１０，０００枚の画像出力後の膜厚の減少量を１，０００枚あたりに換算した値で評価する。
【０１３４】
＜耐傷性の評価＞
上記評価後の電子写真感光体の感光体上端部から１８０ｍｍ位置の表面について、表面粗さ測定器（サーフコーダーＳＥ−３４００、小西研究所製）を用いてＪＩＳ  Ｂ  ０６０１：２００１における十点平均粗さ（Ｒｚｊｉｓ）評価に則った評価（評価長さ１０ｍｍ）を行った。
【０１３５】
【表２】
2019095642.tif 000022
【符号の説明】
【０１３６】
１  電子写真感光体
２  軸
３  帯電手段
４  露光光
５  現像手段
６  転写手段
８  定着手段
９  プロセスカートリッジ
１０  案内手段
Ｐ  転写材
１０１  支持体
１０２  下引き層
１０３  電荷発生層
１０４  電荷輸送層
【図１】
2019095642.tif 000030